(57)【要約】      （修正有）【課題】人工毛髪用繊維束において、ソフト感とカール性及び櫛通り性といった非常に重要な要素の全てに優れた特性を兼ね備えたオールマイティーな人工毛髪用繊維束を提供する。【解決手段】人工毛髪用繊維は、ポリ乳酸系繊維とポリ塩化ビニリデン系繊維とを混合して繊維束としたものであり、ポリ乳酸系繊維とポリ塩化ビニリデン系繊維との混合比率が、重量比で６０／４０〜９０／１０である。【選択図】図１
2011058139.tif 000002
【特許請求の範囲】
【請求項１】
ポリ乳酸系繊維とポリ塩化ビニリデン系繊維とが混合され、
前記ポリ乳酸系繊維と前記ポリ塩化ビニリデン系繊維との比率が、重量比で６０／４０〜９０／１０であることを特徴とする人工毛髪用繊維束。
【請求項２】
前記ポリ乳酸系繊維の断面形状が繭型であり、かつ、前記ポリ塩化ビニリデン系繊維の断面形状が中空率５〜２０％の丸中空形状であることを特徴とする請求項１に記載の人工毛髪用繊維束。
【請求項３】
前記ポリ乳酸系繊維の長さ方向に直交する繊維断面において、当該断面の外周上の２地点間の直線距離のうち最大の距離をＤとし、
前記ポリ塩化ビニリデン系繊維の長さ方向に直交する繊維断面において、当該断面の外周上の２地点間の直線距離のうち最大の距離をｄとしたとき、
−０．３≦（Ｄ−ｄ）／（（Ｄ＋ｄ）／２）≦０．３
の関係が成立することを特徴とする請求項１又は２に記載の人工毛髪用繊維束。
【発明の詳細な説明】
【技術分野】
【０００１】
本発明は、例えば、カツラ、エクステンション、及び人形毛髪等に用いることができる人工毛髪用繊維束に関する。
【背景技術】
【０００２】
一般に人工毛髪用に使用される合成繊維としては、塩化ビニル繊維、モダアクリル繊維、ポリエステル繊維、ナイロン繊維、ポリプロピレン繊維等がある。これら従来の人工毛髪用繊維を用いた繊維束を、かつら、エクステンション等に加工する場合、カール性や櫛通り性に重点を置いた場合には、モダクリル繊維等の剛性が高く硬い繊維を選択する。ところが、このような硬い繊維を用いた場合には、人工毛髪として重要な特性の一つであるソフト感を犠牲にせねばならない。また逆に、ソフト感に重点を置きナイロン繊維等の剛性の低い柔らかい繊維を選択すれば、カール性や櫛通り性を犠牲にせねばならない。このように、従来の人工毛髪用の合成繊維は、使い分けの煩雑さや、全てを望む顧客満足に応えられないといった欠点があった。
【０００３】
近年では、ソフト感があり、なおかつ優れたカール性、及び櫛通り性を合わせ持つオールマイティーな人工毛髪用繊維束の開発が求められており、さまざまな試みがなされているが、達成されていないのが実情である。例えば、同一樹脂で繊維の断面形状の違うものを組み合わせる方法として、特許文献１では、塩化ビニル系樹脂を用いて中空繊維と非中空繊維を混合した人工毛髪用繊維束が提案されている。
【先行技術文献】
【特許文献】
【０００４】
【特許文献１】特開２００７−９３３６号公報
【発明の概要】
【発明が解決しようとする課題】
【０００５】
しかしながら、特許文献１の人工毛髪用繊維束では、同一基材樹脂を用いる以上は、ソフト感をはじめ、カール性、及び櫛通り性の向上には限界がある。また、異なる基材樹脂からなる繊維を混合し、人工毛髪用繊維束にする等の試みもなされているが、所望のソフト感が得られない、混合した異なる樹脂繊維の硬さ、融点、熱変形温度等の違いから良好なカール性が得られない、あるいは樹脂のこしや表面特性の違いから良好な櫛通り性が得られないといった問題がある。
【０００６】
そこで、本発明の目的は、ソフト感があり、なおかつ優れたカール性、及び櫛通り性を合わせ持つ人工毛髪用繊維束を提供することである。
【課題を解決するための手段】
【０００７】
本発明者らは、この課題に対し鋭意検討した結果、ある特定比率のポリ乳酸系繊維とポリ塩化ビニリデン系繊維とを混合することにより、驚くべき相乗効果が得られ、ソフト感があり、なおかつカール性、及び櫛通り性にも優れる人工毛髪用繊維束が得られることを見出し、ついに本発明を完成するに至った。
【０００８】
具体的には、本発明の人工毛髪用繊維束は、ポリ乳酸系繊維とポリ塩化ビニリデン系繊維とが混合され、ポリ乳酸系繊維とポリ塩化ビニリデン系繊維との比率が、重量比で６０／４０〜９０／１０であることを特徴とする。
【０００９】
この構成により、ソフト感があり、なおかつ優れたカール性、及び櫛通り性を合わせ持つ人工毛髪用繊維束を得ることができる。
【００１０】
また、上記の人工毛髪用繊維束においては、ポリ乳酸系繊維の断面形状が繭型であり、かつ、ポリ塩化ビニリデン系繊維の断面形状が中空率５〜２０％の丸中空形状であることが好ましい。この構成により、人工毛髪用繊維束の櫛通り性とカール性が向上する。
【００１１】
また、ポリ乳酸系繊維の長さ方向に直交する繊維断面において、当該断面の外周上の２地点間の直線距離のうち最大の距離をＤとし、
ポリ塩化ビニリデン系繊維の長さ方向に直交する繊維断面において、当該断面の外周上の２地点間の直線距離のうち最大の距離をｄとしたとき、
−０．３≦（Ｄ−ｄ）／（（Ｄ＋ｄ）／２）≦０．３
の関係が成立することがより好ましい。この構成により、人工毛髪用繊維束の櫛通り性とカール性とソフト性とがバランスよく向上する。
【発明の効果】
【００１２】
本発明の人工毛髪用繊維束は、ソフト感があり、なおかつカール性、及び櫛通り性に優れる。
【図面の簡単な説明】
【００１３】
【図１】繭型の形状の繊維断面の一例を示す断面図である。
【図２】繭型の形状の繊維断面の他の例を示す断面図である。
【図３】丸中空形状の繊維断面の一例を示す断面図である。
【図４】（ａ）〜（ｃ）は、各繊維断面の例における最大径を示す断面図である。
【発明を実施するための形態】
【００１４】
以下、本発明の人工毛髪用繊維束の一実施形態について説明する。本実施形態の人工毛髪用繊維束は、ポリ乳酸系繊維とポリ塩化ビニリデン系繊維とを混合し束ねて繊維束としたものであり、ポリ乳酸系繊維とポリ塩化ビニリデン系繊維との混合比率が、重量比で６０／４０〜９０／１０である。
【００１５】
ポリ乳酸系繊維とは、ポリ乳酸系樹脂からなる繊維である。ポリ乳酸系樹脂としては、ポリ（Ｌ−乳酸）と、ポリ（Ｄ−乳酸）と、ポリ（Ｄ／Ｌ−乳酸）と、Ｄ−乳酸とヒドロキシカルボン酸との共重合体と、Ｌ−乳酸とヒドロキシカルボン酸との共重合体等を主成分とする樹脂が挙げられる。また、ポリ乳酸系樹脂としては、上述のポリ（Ｌ−乳酸）と、ポリ（Ｄ−乳酸）と、ポリ（Ｄ／Ｌ−乳酸）と、Ｄ−乳酸とヒドロキシカルボン酸との共重合体と、Ｌ−乳酸とヒドロキシカルボン酸との共重合体と、からなる群から選ばれた２種類以上の重合体のブレンド体を主成分とする樹脂が挙げられる。また、ポリ乳酸系樹脂は、生分解性を有する樹脂である。これらの中で、Ｌ−乳酸とＤ−乳酸との光学異性体の共重合体であるポリ（Ｄ／Ｌ−乳酸）は、Ｌ−乳酸とＤ−乳酸との比率により結晶性のコントロールが出来、人工毛髪用繊維として適度な剛性と風合いが得られる事から好ましい。
【００１６】
ポリ（Ｄ／Ｌ−乳酸）のＬ−乳酸とＤ−乳酸との比率は、通常光学純度（％）で表され、本発明で用いるポリ乳酸系樹脂の光学純度は、特に制限されるものではないが、人工毛髪用繊維として適度な剛性を得られる光学純度８０〜９９重量％が好ましい。より好ましくは９０〜９７重量％である。
【００１７】
また、ポリ乳酸系樹脂の重量平均分子量は、特に制限されるものではないが、人工毛髪用繊維として十分な繊維強度が得られかつ、溶融紡糸における可紡性が良好な１０×１０４〜２０×１０４が好ましい。
【００１８】
ポリ塩化ビニリデン系繊維とは、塩化ビニリデン系樹脂を主成分とする繊維である。塩化ビニリデン系樹脂は、塩化ビニリデンモノマーと、当該塩化ビニリデンモノマーと共重合可能な少なくとも１種類のエチレン誘導体モノマーと、を、塩化ビニリデンモノマーを主体として共重合して得ることが好ましい。ここで「塩化ビニリデンモノマーを主体として」とは、塩化ビニリデンモノマーの共重合比が５０重量％以上を占めることを言う。
【００１９】
塩化ビニリデンモノマーと共重合しても良いエチレン誘導体モノマーとしては、アクリルニトリルやメタクリロニトリルのごときエチレン性不飽和カルボン酸のニトリル、メチルアクリレートやメチルメタクリレートのごときアクリル酸やメタクリル酸のアルキルエステル、ヒドロキシプロピルアクリレートやヒドロキシエチルアクリレートやヒドロキシブチルアクリレートのごときヒドロキシアルキルエステル、酢酸ビニルのごとき飽和カルボン酸のビニルエステル、アクリルアミドのごときエチレン性不飽和カルボン酸のアミド、アクリル酸のごときエチレン性不飽和カルボン酸、アリルアルコールのごときエチレン性不飽和アルコール、塩化ビニルのごときハロゲン化ビニルなどが例示される。これらの中でも、熱安定性が良い点と、人工毛髪用繊維としてのより良好なソフト感と風合いを得られる事と、からメチルアクリレートまたは塩化ビニルが好ましく、より好ましくは塩化ビニルである。
【００２０】
塩化ビニリデンモノマーとエチレン誘導体モノマーとの好ましい重量比は、使用されるエチレン誘導体モノマーによって異なる。例えば、エチレン誘導体モノマーが塩化ビニルである場合には、塩化ビニリデンモノマー／塩化ビニルモノマーの好ましい共重合比は、重量比で６５／３５以上９８／２以下である。塩化ビニルモノマーの共重合比が３５重量％以下の塩化ビニリデン系樹脂は、人工毛髪用繊維としてより良好な光沢と風合いが得られる。また、塩化ビニルモノマーの共重合比を２重量％以上にする事で、比結晶性が増しよりソフト感が増す。ソフト感、光沢、及び風合いのバランスから、より好ましくは、塩化ビニリデンモノマー／塩化ビニルモノマーの共重合比が、重量比で８５／１５以上９０／１０以下である。
【００２１】
また、例えば、エチレン誘導体モノマーがメチルアクリレートである場合には、塩化ビニリデンモノマー／メチルアクリレートモノマーの重量比は、８０／２０〜９９／１の範囲とするのが好ましい。
【００２２】
塩化ビニリデン系樹脂の重量平均分子量は、６万〜１０万と小さくするのが好ましい。重量平均分子量を小さくすることで、得られる繊維の強度が従来より低下するものの、人工毛髪として必要な強度は維持しつつ、生産性を向上することが可能になる。
【００２３】
塩化ビニリデン系樹脂の重量平均分子量を６万以上とすることで、人工毛髪に必要な強度が確保され、櫛通し時の非脱毛性が良好となる。また、重量平均分子量を１０万以下とすることで、紡糸時における押出機内部における熱分解や紡口の詰まりが生じにくくなる。塩化ビニリデン系樹脂の重量平均分子量は、７万５千以上８万５千以下であることがより好ましい。
【００２４】
本実施形態の人工毛髪用繊維束では、繊維束を形成するポリ乳酸系繊維とポリ塩化ビニリデン系繊維との混合比率が、重量比で６０／４０〜９０／１０である。
【００２５】
ポリ塩化ビニリデン繊維の混合比率が４０重量％を超えると、櫛通り性とカール性が低下し、逆に２０％以下になると、ソフト感がなくなり、いずれも人工毛髪用繊維束としては、不向きなものとなる。ソフト感、櫛通り性、カール性のバランス面から、ポリ乳酸系繊維とポリ塩化ビニリデン系繊維との混合比率は、重量比で７０／３０〜８０／２０であることがより好ましい。
【００２６】
本発明における人工毛髪用繊維の断面形状はいかなるものでもよく、例えば丸、楕円、３角、Ｙ字、Ｉ字、Ｃ字、８葉、繭型などが挙げられる。これらの形状は中空であってもよい。また、２種以上の異なる断面形状の繊維を組み合わせて繊維束としても良い。
【００２７】
また、混合されるポリ乳酸系繊維とポリ塩化ビニリデン系繊維とは、断面形状が互いに異なってもよく、これらの繊維の断面形状の種々の組み合わせが可能である。種々の組み合わせの中でも、ポリ乳酸系繊維の断面形状が繭型であり、かつポリ塩化ビニリデン系繊維の断面形状が中空率５〜２０％の丸中空形状である（すなわち、ポリ塩化ビニリデン系繊維が円管状をなす）組み合わせは、人工毛髪用繊維束として好ましい。
【００２８】
ここでいう、「繭型」には、図１に示す繊維断面１のように、２つの円を一部重複させ連結してなる形状、又は２つの楕円を一部重複させ連結してなる形状（「交差円形状」、「交差楕円形状」等と表現してもよい）が含まれる。更に、「繭型」には、図２に示す繊維断面２のように、互いに交差しない間隔で配置された２つの円２１同士又は２つの楕円２１同士を、当該円２１又は楕円２１の幅よりも狭い幅の連結狭窄部２３で連結してなる形状（「瓢箪型」、「メガネ型」等と表現してもよい）も含まれる。
【００２９】
上記のポリ乳酸系樹脂繊維の断面形状が図１に示すような繭型である場合は、繊維断面１において、円又は楕円が連結された方向（Ｘ軸方向）に測った断面の最長の長さをａとし、円又は楕円が連結された方向に直交する方向（Ｙ軸方向）に測った断面の最長の長さをｂとし、円又は楕円が重複する部分に現れるくびれ部分の最狭部を、円又は楕円が連結された方向に直交する方向（Ｙ軸方向）に測った長さをｃとしたとき、長さの比a／ｂが１〜３であり、長さｂが０．０２〜０．１ｍｍであり、長さの比ｂ／ｃが１．１〜２．５である断面形状とすれば、繊維の櫛通し性が良好であり、かつくびれ部の糸割れもなく強度低下もなく、光沢面からも人工毛髪用繊維としての外観を有するので、より好ましい。更に好ましい最太部の長さｂの値は、０．０３〜０．０８ｍｍである。
【００３０】
また、「丸中空形状」には、例えば、図３に示す繊維断面３のように、円形の外周に円形の中空部をもつ形状が含まれる。また、繊維の断面の「中空率」とは、繊維の長さ方向に直角な面の断面形状を顕微鏡で観察した場合に、当該断面の繊維外径で画される面積に対して、繊維の中空部分の断面積が占める割合を言う。例えば、繊維の断面が丸中空形状の場合、図３で例示される繊維断面３において、外側の円Ｃ１の面積に対する内側の円Ｃ２の面積の割合が、当該繊維断面の中空率である。
【００３１】
上記のポリ塩化ビニリデン系繊維の断面形状が丸中空形状である場合、中空率が５％以上では、人工毛髪に求められるソフト感と軽量化に伴うカール性がより得られやすくなる。また、中空率が２０％以下では、人工毛髪としての強度が確保されて櫛通し時の脱毛が少なくなり、中空率が２０％を越える場合よりも櫛通り性が良い。ポリ塩化ビニリデン系繊維の断面の中空率は、ソフト感、カール性、櫛通り性のバランスがさらに良くなる１２〜１８％がより好ましい。
【００３２】
また、繊維の断面の「最大径」とは、繊維の長さ方向に直角な面の断面形状を顕微鏡で観察した場合に、断面の外周上の２地点間の直線距離の中で最大の距離をいう。例えば、繊維の断面が図１で示される繭型の場合、前述の最長部の長さａが最大径である。また、他の断面形状における最大径の例として、図２、図３、及び図４（ａ）〜（ｃ）にも、各断面における最大径を示している。図４（ａ）は楕円形の繊維断面、図４（ｂ）は楕円形の繊維断面、図４（ａ）はＶ字形の繊維断面、図４（ｃ）はＣ字形の繊維断面である。また、中空断面の場合（例えば、図２）の最大径は、中空部分も含んだ長さである。断面形状が不定形の場合や径が不揃いの場合の最大径は、無作為にサンプリングした１００本の繊維の測定値を平均して求めるものとする。
【００３３】
ポリ乳酸系繊維の断面の最大径をＤとし、ポリ塩化ビニリデン系繊維の断面の最大径をｄとしたとき、特に、Ｄとｄとが下記の式（１）に示す関係を満足することが好ましい。
−０．３≦（Ｄ−ｄ）／（（Ｄ＋ｄ）／２）≦０．３  …（１）
すなわち、｛（Ｄ−ｄ）／（（Ｄ＋ｄ）／２）｝の値が−０．３以上であると、カール性がより良好となり、０．３以下であるとソフト感がより良好となり好ましい。この式（１）は、両方の繊維の断面の最大径の差（Ｄ−ｄ）が、両方の繊維の断面の最大径の平均値（（Ｄ＋ｄ）／２）に対して、±３０％以内に入っている事を意味している。
【００３４】
本発明の人工毛髪用繊維束に用いる繊維には、必要に応じて、滑剤、帯電防止剤、紫外線吸収剤、酸化防止剤、光安定剤、熱安定剤、染料、蛍光染料、顔料、蛍光顔料、帯電防止剤、蓄光顔料、フォトクロミック材料、感温変色顔料、パール顔料、ガラスビーズ、金属粉、可塑剤、ワックス、撥水剤、難燃剤、ダル化剤、艶消剤、架橋剤、香料、消臭剤、光触媒、防虫剤、防カビ剤、忌避剤、抗菌剤、カルボジイミド等の耐水改良剤などの従来公知の各種添加剤を支障のない範囲で含有してもよい。手触り感を向上するため、タルクを含有しても良い。また潤滑油、界面活性剤、帯電防止剤、収束剤等を本発明の効果を妨げない程度に表面塗布しても良い。潤滑油としては、シリコーンオイルが好ましい。シリコーンオイルの中でも、アミノ変性シリコーンオイルは、持続性の面でより好ましい。
【００３５】
本発明の繊維束の繊維を得る方法は、特に限定されるものではないが、低コストで高品質の繊維が得られる溶融紡糸法が好ましい。例えばポリ乳酸系樹脂を用いる場合は、溶融紡出し一旦冷却固化した樹脂を再加熱し延伸することにより配向と結晶化が促進され、適度な強度を有する繊維が効率よく得られる。ポリ塩化ビニリデン系繊維も同様である。
【００３６】
本発明における繊維、及び繊維束の好適な具体的生産条件の一例を挙げる。ポリ乳酸系繊維を得る場合は、顔料、グリセリン脂肪酸エステル等の帯電防止剤、タルク等を混合したポリ乳酸系樹脂混合物を溶融押出しして繭型形状等の所望のノズルより紡出し、ついで冷水槽で急冷した後、ポリ乳酸樹脂のガラス転移点温度より３０〜５０℃高い温水槽に浸せきしながら速度差のあるローラーにより繊維を３〜４倍程度に延伸し、巻取機でボビンに巻き取る。次に、巻き取られた上記の繊維をリワインドして、塗布ローラーに通し表面にシリコーンオイル等を塗布した後に、さらに１００〜１５０℃の温風等の熱媒体を用いて緊張熱処理する。
【００３７】
また、ポリ塩化ビニリデン系繊維を得る場合は、顔料、グリセリン脂肪酸エステル等の帯電防止剤、タルク等を混合したポリ塩化ビニリデン系樹脂混合物を溶融押出しして丸中空形状等の所望のノズルより紡出し、ついで冷水槽で急冷した後、４０〜６０℃の温水槽に浸せきしながら速度差のあるローラーにより繊維を４倍程度に延伸し、巻取機でボビンに巻き取る。次に、巻き取られた上記の繊維をリワンインドして、塗布ローラーに通し表面にシリコーンオイル等を塗布した後に、さらに１００〜１５０℃の温風等の熱媒体を用いて緊張熱処理する。
【００３８】
このようにして得られたポリ乳酸系繊維とポリ塩化ビニリデン系繊維とを、所望の混合比で、糸を均一に混合しながら、枷巻き機等で巻き取り、繊維束を得る。また、このとき、各繊維の色の組み合わせとしては、同一色を混合しても良いし、違う色の繊維同士を混合しても良い。
【００３９】
さらに本繊維束の形態としては特に制限はないが、カツラ等への加工性や取り扱いの面から、トグロ状であるトウが好ましい。
【実施例】
【００４０】
以下、本発明を実施例に基づき詳しく説明する。なお、本発明で用いる評価方法は下記の通りである。すなわちここでは、実施例１〜８及び比較例１〜８の１６種の繊維束サンプルについて、以下の通りソフト感評価、櫛通り性評価、カール性評価を行った。そして、上記の三評価の結果をもとに、各繊維束サンプルについて人工毛髪用繊維束としての総合判定を行った。実施例１〜８及び比較例１〜８の繊維束サンプルの組成等は、表１に示している。また、評価結果は、表２に示している。
【００４１】
《ソフト感の官能評価》
以下の通り、ソフト感の評価を行った。
試料：長さ約２０ｃｍの単糸２００００本を房状に束ねたもの。
環境条件：２３℃湿度６５％
【００４２】
本評価における「ソフト感」とは、モニター人数は２０人の官能評価であり、それぞれのモニターが、繊維束を、素手でつかんだり、揉んだり、繊維同士を摩擦したりした時の手触り感を以下の基準で評価した。
４点：柔らかくしなやかで、さらっとした手触りを感じる。
３点：柔らかいが、少しのきしみ感を感じる。
２点：きしみ感があり、毛髪としては硬く感じる。
１点：強いきしみ感があり、ざらざらした感触を感じる。
【００４３】
次に、２０人のモニターがそれぞれつけた点数を単純平均して評価点数を求め、以下の基準で糸のソフト感評価とした。
◎：４．０点以下３．５点以上
○：３．５点未満３．０点以上
△：３．０点未満２．０点以上
×：２．０点未満１．０点以上
【００４４】
《櫛通り性評価》
以下の通り、櫛通り性の評価を行った。
試料：長さ約５０ｃｍの単糸２００００本を房状に束ねたもの。
環境条件：２３℃６５％ＲＨ
【００４５】
上記試料を直径４ｍｍ、長さ５０ｍｍの釘を１０ｍｍ間隔で縦方向１０本、横方向１０本、合計１００本を板に打ち付けた櫛通し板の上に、繊維束（トウ）を置き、櫛通し板から引き抜く時にかかる抵抗力を測定する。
評価基準は以下の通りである。
◎：０．２ｋｇ未満（殆ど無抵抗で櫛が通る）
○：０．２以上１ｋｇ未満（やや抵抗感はあるが、問題なく櫛が通る）
△：１ｋｇ以上５ｋｇ未満  （抵抗があり、やや絡まり、櫛が通りにくい）
×：５ｋｇ以上（繊維が釘に絡まったり引っ掛かり、ちぢれたり、糸が切れる）
【００４６】
《カール性評価》
以下の通り、カール性の評価を行った。
試料：長さ約３５ｃｍの単糸１０００本
環境条件：２３℃６５％ＲＨ
【００４７】
上記試料を平板の上で、巾１０ｃｍになる様に試料を広げる。広げた試料の片方の端を樹脂テープと接着剤で固定する。接着剤が乾いた後、ヘアカーラー（直径２ｃｍの鉄パイプ）に約５周巻きつけ、さらにその上から巻きつけた糸が崩れないようにコピー用紙を巻きつけ、ヘアピンで固定する。その後、１００℃の乾熱槽で１時間加熱する。加熱後に２３℃の室温で１時間の冷却を行った後にヘアカーラーを外し、カール状になった試料を取り出す。カール状になった試料の接着剤で固めた端を上にして、空中に垂らす。上記環境条件化で垂らした時の試料の長さ（上から下までの直線距離）を測定する。
【００４８】
測定した試料の長さをもとに、下記の基準でカール性を判定した。
◎：２０ｃｍ未満（非常によくカールがかかっており、実用上非常に優れたカール保持性である。）
○：２０ｃｍ以上、２４ｃｍ未満（よくカールがかかっており、実用上優れたカール保持性である。）
△：２４ｃｍ以上、２８ｃｍ未満（カールはかかっているが、実用上問題を生じるレベルである。）
×：２８ｃｍ以上 （殆どカールがかかっておらず、実用上不向きである。）
【００４９】
《総合判定》
上記の三評価結果をもとに、以下の基準で総合判定を行った。
◎：全ての評価結果で◎である。（ソフト感を有するオールマイティー人工毛髪として、非常に優れている）
○：全ての評価結果で○以上である。（ソフト感を有するオールマイティー人工毛髪として、優れている）
△：いずれかの評価結果において△があるが、×がない。（オールマイティー人工毛髪としては、やや不向きな用途がある。）
×：いずれかの評価結果において×が１つでもある。（人工毛髪としては、不向きな用途があり、実用が不可能である。）
【００５０】
実施例１〜８、比較例１〜８の繊維束試料は、それぞれ以下の方法で得たものである。
【００５１】
［実施例１］
ポリ乳酸系樹脂として、ＮＡＴＵＲＥ  ＷＯＲＫＳ  ＬＬＣ社製６４００Ｄ（ポリＤ／Ｌ乳酸、光学純度９６％）に、帯電防止剤としてのグリセリンモノステアレート〔松本油脂製薬株式会社製、商品名：ブリアンＭ−１〕を０．５重量％とタルク（平均粒子径２μｍ）０．１５重量％を練りこんだ樹脂組成物を、スクリュー直径６５ｍｍφサイズの単軸押出機を用い、２１０℃の溶融温度で繭型繊維用紡口（繭型形状ノズル１４０ホール）から吐出量２５ｋｇ／ｈｒで紡出した。紡出した溶融樹脂を冷水槽で冷却した後、９０℃の加熱槽で加熱すると同時に速度差ローラーで３．６倍に延伸し、巻取機により単糸繊度５０デニールを１０フィラメントに束ねたマルチフィラメントを紙管に巻き取った。このようにして得られたポリ乳酸系繊維の断面形状は繭型であり、断面の最大径は８５μｍであった。なお、ここで得られたポリ乳酸系繊維の繭型の断面形状は、２つの円（又は楕円）を一部重複させ連結してなる形状（図１参照）、又は互いに交差しない間隔で配置された２つの円（又は楕円）を、当該円（又は楕円）の幅よりも狭い幅の連結狭窄部で連結してなる形状（図２参照）である。
【００５２】
次に、ポリ塩化ビニリデン系樹脂として、塩化ビニリデン８７重量％と塩化ビニル１３重量％とからなる塩化ビニリデン−塩化ビニル共重合体樹脂に、可塑剤としてのクエン酸アセトトリブチルを４重量％と、熱安定剤としてのエポキシ化アマニ油を２重量％と、硬化牛脂アミド〔ライオンアクゾ株式会社製、商品名：アーマイドＨＴ−Ｐ〕を０．１重量％と、グリセリンモノステアレートを０．１重量％〔松本油脂製薬株式会社製、商品名：ブリアンＭ−１〕と、タルク（平均粒子径２μｍ）０．２重量％とを、Ｖ型ブレンダーでそれぞれ混合した。該混合物を、スクリュー直径６５ｍｍφサイズの単軸押出機を用い、１８０℃の溶融温度で中空繊維用紡口（Ｃ型形状ノズル１４０ホール）から吐出量５０ｋｇ／ｈｒで紡出した。紡出した溶融樹脂を冷水槽で急冷した後、６０℃の加熱槽で加熱する同時に速度差ローラーで４倍に延伸して、巻取機により単糸繊度８０デニールを１０フィラメントに束ねたマルチフィラメントを紙管に巻き取った。このようにして得られたポリ塩化ビニリデン系繊維の断面は中空率１５％の丸中空形状であり、断面の最大径は９０μｍであった。
【００５３】
上記の方法で得た両方の複数の繊維を交互に配置して、ポリ乳酸系繊維とポリ塩化ビニリデン系繊維とを重量比で７１／２９の割合となるように、糸を均一に混合しながら取り出す。そして、表面塗布剤として、アミノ変性シリコーンオイル含有量を４％重量濃度に調節したエマルジョン水溶液を、コーティングローラーにより、アミノ変性シリコーンオイルが繊維全重量に対し０．０６重量％の重量比となるように連続的に表面塗布した。その後、１：１の速度比のピンチローラー間で１２０℃の温風を当て、緊張加熱処理を行い、枷巻き機に巻き取り、繊維束を得た。
【００５４】
［実施例２〜４］
ポリ乳酸系繊維とポリ塩化ビニリデン系繊維の混合比率を表１の実施例２〜４の通りにする以外は、実施例１と同様の方法で、人工毛髪用繊維束を得た。
【００５５】
［実施例５］
ポリ塩化ビニリデン系繊維の断面形状を、丸形状（中空率０％）とする以外は、実施例１と同様の方法で、人工毛髪用繊維束を得た。
【００５６】
［実施例６］
ポリ乳酸系繊維の断面形状を、丸形状（中空率０％）とする以外は、実施例１と同様の方法で、人工毛髪用繊維束を得た。
【００５７】
［実施例７］
ポリ塩化ビニリデン系繊維の繊度が５０デニール（最大径７０μｍ）である事と、ポリ乳酸系繊維とポリ塩化ビニリデン系繊維の混合比率が重量比で７０／３０とする以外は、実施例１と同様の方法で、人工毛髪用繊維束を得た。
【００５８】
［実施例８］
ポリ乳酸系繊維の繊度が４０デニール（最大径７２μｍ）であり、ポリ塩化ビニリデン系繊維の繊度が１００デニール（最大径１００μｍ）である事以外は、実施例１と同様の方法で、人工毛髪用繊維束を得た。
【００５９】
［比較例１〜２］
ポリ乳酸系繊維とポリ塩化ビニリデン系繊維の混合比率を表１の比較例１〜２の通りにする以外は、実施例１と同様の方法で、人工毛髪用繊維束を得た。
【００６０】
［比較例３］
実施例１と同様の方法で作成したポリ乳酸系繊維を、単独でアミノ変性シリコーンオイルの塗布と熱処理を実施例1の方法と同様に行い、ポリ乳酸系繊維を得た。次に、得られたポリ乳酸系繊維とポリ塩化ビニル繊維（単糸繊度：６０デニール、断面形状：繭型  電気化学株式会社製トヨカロン）とを、７１／２９の重量比で均一に混合し、人工毛髪用繊維束を得た。
【００６１】
［比較例４］
比較例３と同様の方法で得られたポリ乳酸系繊維と、モダアクリル繊維（単糸繊度：５０デニール、断面形状：馬蹄形、カネカ株式会社製）とを、７１／２９の重量比で均一に混合し、人工毛髪用繊維束を得た。
【００６２】
［比較例５］
比較例３と同様の方法で得られたポリ乳酸系繊維と、ナイロン繊維（単糸繊度：５０デニール、断面形状：丸形状中空率０％  イタリアＬＡＭＰ社製）とを、７１／２９の重量比で均一に混合し、人工毛髪用繊維束を得た。
【００６３】
［比較例６］
実施例１と同様の方法で作成したポリ塩化ビニリデン系繊維を、単独でアミノ変性シリコーンオイルの塗布と熱処理を実施例１と同様に行い、ポリ塩化ビニリデン系繊維を得た。次に、ポリ塩化ビニル繊維（単糸繊度：６０デニール、断面形状：繭型  電気化学株式会社製トヨカロン）と、上記の方法で得られたポリ塩化ビニリデン系繊維とを、７１／２９の重量比で均一に混合し、人工毛髪用繊維束を得た。
【００６４】
［比較例７］
モダアクリル繊維（単糸繊度：５０デニール、断面形状：馬蹄形、カネカ株式会社製）と、比較例６と同様の方法で得られたポリ塩化ビニリデン系繊維とを、７１／２９の重量比で均一に混合し、人工毛髪用繊維束を得た。
【００６５】
［比較例８］
ナイロン繊維（単糸繊度：５０デニール、断面形状：丸形状中空率０％、イタリアＬＡＭＰ社製）と、比較例６と同様の方法で得られたポリ塩化ビニリデン系繊維とを、７１／２９の重量比で均一に混合し、人工毛髪用繊維束を得た。
【００６６】
《評価結果の考察》
表１及び表２を参照し、実施例１、実施例２、実施例３、実施例４、比較例１、及び比較例２を比較する。これらの各サンプルは、ポリ乳酸系繊維とポリ塩化ビニリデン系繊維の混合比率が異なっている。
【００６７】
ポリ乳酸系繊維とポリ塩化ビニリデン系繊維の混合比率が５６／４４である比較例１は、ソフト感は非常に良好（評価「◎」）であるが、櫛通り性（評価「△」）、及びカール性能が劣る（評価「×」）ため、オールマイティー人工毛髪としては、実用に不向きであった。混合比率が６５／３５である実施例４は、櫛通り性（評価「○」）、及びカール性能が良好（評価「○」）であった。混合比率を７１／２９および７９／２１とした実施例１、２は、櫛通り性、及びカール性能が更に向上し、全ての評価において「◎」であった。更に、混合比率を８７／１３に増加させた実施例３は、ソフト感がやや劣化（評価「○」）している。更に、混合量を９５／５と増加させた比較例２は、ソフト感の急激な劣化〔評価「×」〕により、オールマイティー人工毛髪としては実用に不向きであった。
【００６８】
以上より、オールマイティーな人工毛髪用として優れた繊維を得るためには、ポリ乳酸系繊維とポリ塩化ビニリデン系繊維の混合比率を６０／４０〜９０／１０とすることが必要であり、中でも７０／３０〜８０／２０とすることが好ましいことが確認された。
【００６９】
また、実施例１、実施例５、及び実施例６を比較する。これらの各サンプルは、繊維の断面形状が異なっている。
【００７０】
繊維の断面形状が丸型のポリ塩化ビニリデン系繊維を使用する実施例５は、カール性がやや劣り（評価「○」）、繊維の断面形状が丸型のポリ乳酸系繊維を使用する実施例６は、櫛通り性がやや劣った（評価「○」）。これによりポリ乳酸系繊維の断面形状が繭型であり、かつポリ塩化ビニリデン系繊維の断面形状が中空率１５％の丸中空形状であることが、人工毛髪用繊維束としてより優れていることを確認した。
【００７１】
次に実施例１、実施例７、及び実施例８を比較する。これらの各サンプルは、ポリ乳酸系繊維の断面の最大径Ｄをとし、ポリ塩化ビニリデン系繊維の断面の最大径をｄとしたとき、｛（Ｄ−ｄ）／（（Ｄ＋ｄ）／２）｝の値が異なっている。実施例７は、｛（Ｄ−ｄ）／（（Ｄ＋ｄ）／２）｝の値が＋０．３２であり、ソフト感がやや劣る（評価「○」）。逆に実施例８は、｛（Ｄ−ｄ）／（（Ｄ＋ｄ）／２）｝の値が−０．３３であり、カール性がやや劣った（評価「○」）。これにより、ポリ乳酸系繊維の断面の最大径Ｄと、ポリ塩化ビニリデン系繊維の断面の最大径ｄとの間に、前述の数式（１）が成り立つことにより、より優れた人工毛髪用繊維束が得られることを確認した。
【００７２】
実施例１と比較例３〜５を比較すれば、ポリ乳酸系繊維に混合する繊維としてポリ塩化ビニリデン系繊維を用いること（実施例１）が、他の繊維を用いる（比較例３〜５）よりも特にソフト感に優れることが確認された。
【００７３】
実施例１と比較例６を比較すれば、ポリ塩化ビニリデン系繊維に混合する繊維としてポリ乳酸系繊維を用いること（実施例１）が、ポリ塩化ビニル繊維を用いる（比較例６）よりも特に櫛通り性に優れることが確認された。
【００７４】
実施例１と比較例７を比較すれば、ポリ塩化ビニリデン系繊維に混合する繊維としてポリ乳酸系繊維を用いること（実施例１）が、モダアクリル繊維を用いる（比較例７）よりも、特にカール性に優れることが確認された。
【００７５】
実施例１と比較例８を比較すれば、ポリ塩化ビニリデン系繊維に混合する繊維としてポリ乳酸系繊維を用いること（実施例１）が、ナイロン繊維を用いる（比較例８）よりも特に櫛通り性とカール性に優れることが確認された。
【００７６】
以上のとおり、表１及び表２に示す実施例１〜８、比較例１〜８の評価から明らかなように、本発明の人工毛髪用繊維束は、ソフト感、櫛通り性、カール性が優れ商品価値の高いものであることが確認された。
【００７７】
【表１】
2011058139.tif 000003
【表２】
2011058139.tif 000004
【産業上の利用可能性】
【００７８】
本発明によれば、従来の人工毛髪用繊維を用いた繊維束では不可能であった、ソフト感とカール性及び櫛通り性といった人工毛髪用繊維束として非常に重要な要素の全てに優れた特性を兼ね備えたオールマイティーな人工毛髪用繊維束を提供できる。この人工毛髪用繊維束は、例えば、カツラ、エクステンション、及び人形毛髪等に好適に用いることができ、産業上も有用なものである。
【符号の説明】
【００７９】
１，２…繭型の繊維断面、３…丸中空形状の繊維断面。
【図１】
2011058139.tif 000005
【図２】
2011058139.tif 000006
【図３】
2011058139.tif 000007
【図４】
2011058139.tif 000008